КАТАЛИЗАТОР ОБРАБОТКИ ПРОСКОЧИВШЕГО АММИАКА

X
3
1. Катализаторное изделие для обработки выхлопного газа, включающее подложку, содержащую первый слой катализатора, размещенный на и/или внутри подложки, и второй слой катализатора, нанесенный поверх первого слоя катализатора; в котором первый слой катализатора содержит первый катализатор окисления, а второй слой катализатора содержит смесь (i) второго катализатора окисления, состоящего из палладия на носителе, и (ii) катализатора селективного восстановления NO и/или накопления NH; и в котором первый и второй катализаторы окисления представляют собой различные составы.
2. Каталитзаторное изделие для обработки выхлопного газа, включающее:
a. подложку;
b. первый слой катализатора окисления, размещенный на и/или внутри подложки;
X
3
c. второй слой катализатора, нанесенный или размещенный поверх первого слоя катализатора, где второй слой содержит катализатор селективного восстановления NO и/или накопления NH; и
d. третий слой катализатора, нанесенный или размещенный поверх второго слоя катализатора, где третий слой катализатора содержит второй катализатор окисления, состоящий из Pd на носителе;
в котором первый и второй катализаторы окисления представляют собой различные составы.
3. Катализаторное изделие для обработки выхлопного газа, включающее:
a. подложку;
b. первый слой катализатора, содержащий первый катализатор окисления, размещенный на и/или внутри подложки;
X
3
c. второй слой катализатора, нанесенный или размещенный поверх первого слоя катализатора, где второй слой содержит катализатор селективного восстановления NO и/или накопления NH; и
d. третий слой катализатора, нанесенный или размещенный выше по потоку относительно первого и второго слоев катализатора, где третий слой катализатора содержит второй катализатор окисления, состоящий из Pd на носителе;
в котором первый и второй катализаторы окисления представляют собой различные составы.
4. Катализаторное изделие по п.2 или 3, в котором третий слой катализатора практически не содержит рутения, рения, родия, серебра, осмия, иридия, платины, золота, щелочных и щелочноземельных металлов, а также переходных металлов, за исключением переходных металлов в виде частиц оксида металла, используемых в качестве носителя для палладия.
5. Катализаторное изделие по любому из пп. 1-3, в котором второй слой катализатора практически не содержит Ag, Au, Pt, Rh, Ru, Ir и Os.
6. Катализаторное изделие по любому из пп. 1-3, в котором первый катализатор окисления представляет собой благородный металл на носителе.
7. Катализаторное изделие по любому из пп. 1-3, в котором первый катализатор окисления представляет собой Pt, нанесенную на частицы оксида металла, или смесь Pt и Pd, нанесенную на частицы оксида металла.
X
3
8. Каталитическое изделие по любому из пп. 1-3, в котором катализатором селективного восстановления NO и/или накопления NH является цеолит, на который загрузили Fe и/или Cu.
9. Катализатор по любому из пп. 1-3, в котором подложка представляет собой проточный сотовый блок, имеющий пористость стенок приблизительно 50-65%.
10. Катализаторное изделие по любому из пп. 1-3, в котором большая часть первого слоя катализатора размещена внутри стенок подложки, а большая часть второго слоя катализатора размещена на поверхности стенок подложки.
11. Система для обработки выхлопного газа, включающая:
a. коллектор выхлопного газа;
b. подсистему для введения азотсодержащего восстановителя в выхлопной газ;
c. катализатор SCR; и
d. катализаторное изделие по любому из пп. 1-10;
в которой компоненты (a)-(d) последовательно соединены по текучей среде и расположены, соответственно, в последовательном порядке по направлению потока; и в которой система не содержит катализаторы окисления между подложкой и коллектором выхлопного газа.
12. Система для обработки выхлопного газа, включающая:
2
a. первый катализатор окисления для получения отношения NO/NO, составляющего от приблизительно 4:1 до приблизительно 1:3;
b. подсистему для введения азотсодержащего восстановителя в выхлопной газ;
c. катализатор SCR;
d. инжектор для введения топлива в выхлопной газ;
X
3
e. второй проточный монолит, содержащий второй слой катализатора, размещенный на и/или внутри подложки, и первый слой катализатора, нанесенный, по меньшей мере, на часть второго слоя катализатора, в котором первый слой катализатора содержит смесь (i) первого катализатора окисления, состоящего из палладия на первом носителе, и (ii) катализатора селективного восстановления NO и/или накопления NH, а второй слой катализатора содержит второй катализатор окисления; где подложка соединена по текучей среде с коллектором выхлопного газа; и
f. фильтр твердых частиц выхлопа дизельных двигателей;
в которой компоненты (a)-(e) расположены соответственно, в последовательном порядке по направлению потока.
3
3
3
2
X
X
3
2
2
13. Способ обработки выхлопного газа, включающий контактирование выхлопного газа, содержащего NH, с катализаторным изделием по любому из пп. 1-10; в котором указанное контактирование приводит к (a) накоплению, по меньшей мере, части NH во втором слое катализатора; (b) окислению, по меньшей мере, части NH с образованием N и/или вторичного NO; и (c) селективному восстановлению, по меньшей мере, части вторичного NO с использованием накопленного NH с получением N и HO.
2
2
14. Способ по п. 13, в котором выхлопной газ дополнительно содержит CO и/или углеводороды; и в котором указанное контактирование приводит к окислению, по меньшей мере, части CO и/или углеводородов с образованием CO и необязательно HO.
15. Способ по п. 13 или 14, дополнительно включающий стадии:
d. введения топлива в выхлопной газ в области выше по потоку относительно катализаторного изделия;
e. контактирования топлива с катализаторным изделием для окисления топлива и получения нагретого выхлопного газа; и
f. использования нагретого выхлопного газа для регенерации расположенного ниже по потоку фильтра твердых частиц.